(57)【特許請求の範囲】
【請求項１】
長尺状の剥離基材上に接着剤層が設けられた接着フィルムが、巻芯及び上記巻芯の両側に設けられたフランジを備えるリールの上記巻芯に巻回されたフィルム巻装体において、
上記接着剤層は、熱ラジカル重合開始剤及び光ラジカル重合開始剤を含み、
巻装体側面の上記接着剤層が硬化しているフィルム巻装体。
【請求項２】
上記接着剤層は、光を遮蔽するフィラーを含有する請求項１に記載のフィルム巻装体。
【請求項３】
上記接着剤層は、導電性粒子を含有する請求項１又は請求項２に記載のフィルム巻装体。
【請求項４】
上記フランジは、光を透過可能である請求項１〜請求項３の何れか１項に記載のフィルム巻装体。
【請求項５】
長尺状の剥離基材上に接着剤層が設けられた接着フィルムを、巻芯及び上記巻芯の両側に設けられたフランジを備えるリールの上記巻芯に巻回することにより巻装体を形成し、
上記接着剤層は、熱ラジカル重合開始剤及び光ラジカル重合開始剤を含み、
上記巻装体側面に上記接着剤層を硬化させるエネルギー線を照射するフィルム巻装体の製造方法。
【発明の詳細な説明】
【技術分野】
【０００１】
本発明は、ＩＣチップ等の電子部品と液晶表示パネル等の基板、あるいはフレキシブル基板とリジット基板等の基板同士を電気的、機械的に接続する接着フィルムに関し、特に接着フィルムが巻回されたフィルム巻装体に関する。
【背景技術】
【０００２】
従来より、電子部品と回路基板等とを接続する手段として、異方性導電フィルム（ＡＣＦ：Anisortropic Conductive Film）が用いられている。この異方性導電フィルムは、例えば、フレキシブルプリント基板（ＦＰＣ）やＩＣチップの端子と、ＬＣＤパネルのガラス基板上に形成されたＩＴＯ（Indium Tin Oxide）電極とを接続する場合をはじめとして、種々の端子同士を接着すると共に電気的に接続する場合に用いられている。
【０００３】
この異方性導電フィルムとしては、一般にエポキシ樹脂系の絶縁性接着剤の中に導電性粒子を分散させたものが使用されており、例えば、ＩＣチップの端子とガラス基板におけるＩＴＯ電極との間に、導電性粒子が挟まれて潰されることにより、前記ＩＣチップとＩＴＯ電極との電気的接続が実現され、また、この状態で接着剤が硬化されることにより、ＩＣチップとＩＴＯ電極との機械的接続が実現されている。
【０００４】
異方性導電フィルム５０は、幅数ｍｍの長尺のフィルムであり、図４に示すように、製造時にはバインダー樹脂層５１がＰＥＴ（Poly Ethylene Terephthalate）等の剥離フィルム５２上に積層され、この剥離フィルム５２に支持された状態で、図５に示すように、リール５３の巻芯５３ａに巻回されている。異方性導電フィルム５０は、リール５３に巻回されたフィルム巻装体５４の状態で保管され、使用時にはこのリール５３より引き出され、必要な長さにカットされた後、電子部品の接続に供される。
【０００５】
ここで、異方性導電フィルム５０の巻装体５４はリール５３から引き出す際にテンションによる巻締まりが生じ、この巻締まりによる応力は巻芯部になるほど大きくなる。また、この応力はリール５３に巻回される異方性導電フィルム５０が長尺であるほど増大する。巻装体５４に掛かる応力が大きくなると、接着剤成分が巻装体５４からはみ出し、リール５３のフランジ５５に付着する。これにより、巻装体５４は、異方性導電フィルム５０をリール５３から正常に引き出せなくなる、いわゆるブロッキングが発生してしまう。この現象は、特に粘性が低い異方性導電フィルムにおいて顕著に発生する傾向がある。
【０００６】
また、巻装体５４の巻締まりによる応力を低減させるべく、異方性導電フィルム５０を短尺化すると、リール５３の交換頻度が増し、その都度ラインを停止する必要があるなど、生産効率が低下してしまう。
【先行技術文献】
【特許文献】
【０００７】
【特許文献１】特開２０１１−３７６３６号公報
【特許文献２】特開２００９−１６１３３号公報
【発明の概要】
【発明が解決しようとする課題】
【０００８】
本発明は、上述した従来技術における課題を解決するものであり、接着フィルムの引き出し時のテンションによって巻締まりが生じた場合にも、巻締まりの応力による接着剤成分のはみ出しを抑制し、いわゆるブロッキングの発生を防止することができるフィルム巻装体、及びこのフィルム巻装体の製造方法を提供することを目的とする。
【課題を解決するための手段】
【０００９】
上述した課題を解決するために、本発明に係るフィルム巻装体は、長尺状の剥離基材上に接着剤層が設けられた接着フィルムが、巻芯及び上記巻芯の両側に設けられたフランジを備えるリールの上記巻芯に巻回されたフィルム巻装体において、上記接着剤層は、熱ラジカル重合開始剤及び光ラジカル重合開始剤を含み、巻装体側面の上記接着剤層が硬化しているものである。
【００１０】
また、本発明に係るフィルム巻装体の製造方法は、長尺状の剥離基材上に接着剤層が設けられた接着フィルムを、巻芯及び上記巻芯の両側に設けられたフランジを備えるリールの上記巻芯に巻回することにより巻装体を形成し、上記接着剤層は、熱ラジカル重合開始剤及び光ラジカル重合開始剤を含み、上記巻装体側面に上記接着剤層を硬化させるエネルギー線を照射するものである。
【発明の効果】
【００１１】
本発明によれば、フィルム巻装体は、接着剤層の側面側のみが硬化されているため、接着フィルムをリールから引き出す際にテンションによる巻締まりが生じた場合にも、巻締まりによる応力によって接着剤層の成分が巻装体側面からはみ出しブロッキングが発生することを防止することができる。
【図面の簡単な説明】
【００１２】
【図１】本発明が適用されたフィルム巻装体を示す斜視図である。
【図２】接着フィルムの断面図である。
【図３】絶縁性接着剤層と導電性接着剤層とが積層された積層体を示す断面図である。
【図４】接着フィルムの断面図である。
【図５】従来のフィルム巻装体を示す斜視図である。
【発明を実施するための形態】
【００１３】
以下、本発明が適用されたフィルム巻装体、及びフィルム巻装体の製造方法について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１４】
本発明が適用されたフィルム巻装体１は、図１に示すように、接着フィルム２がリール３に巻回されることにより形成される。
【００１５】
［リール］
リール３は、接着フィルム２を巻き取る筒状の巻芯１０と、巻芯１０の両端にそれぞれ設けられた板状のフランジ１１とを備える。巻芯１０は、リール３を回転させるための回転軸が挿入される軸穴１０ａを有する。巻芯１０には、接着フィルム２の長手方向の一方の端部が接続され、接着フィルム２が巻回されている。
【００１６】
巻芯１０及びフランジ１１は、例えば、種々のプラスチック材料を用いて形成することができる。フランジ１１は、接着フィルム２と接する面に、静電処理を施すようにしてもよい。静電処理を施す方法としては、例えば、ポリチオフェン等の化合物をフランジ１１に塗布する方法が挙げられる。
【００１７】
また、フランジ１１は、後述するフィルム巻装体１の側面への光照射工程において、照射光線を透過可能な材料で形成されていることが好ましい。あるいは、フランジ１１は、巻芯１０と着脱可能とし、フィルム巻装体１の側面への光照射工程において、巻芯１０から取り外され、フィルム巻装体１の側面を露出させるようにしてもよい。
【００１８】
［接着フィルム］
リール３に巻回されフィルム巻装体１を構成する接着フィルム２としては、電子部品を回路基板等に実装するＣＯＧ実装や、基板同士を接続するＦＯＧ実装などに用いられる異方性導電フィルム（ＡＣＦ：Anisortropic Conductive Film）、あるいは太陽電池の電極とタブ線とを接続する導電性接着フィルム等が例示される。
【００１９】
以下では、接着フィルム２として異方性導電フィルム２０を例に説明する。図２は、異方性導電フィルム２０の構成例を示す断面図である。異方性導電フィルム２０は、剥離フィルム２１と、剥離フィルム２１上に形成されたバインダー樹脂層２２とを備える。異方性導電フィルム２０は、テープ状に成型されており、フランジ１１に挟持された巻芯１０に、剥離フィルム２１が外周側となるように巻回されることにより、巻芯１０とフランジ１１とで形成された領域に、フィルム巻装体１を構成する。
【００２０】
［剥離フィルム］
剥離フィルム２１は、例えば、基材にシリコーン等の剥離剤が塗布されており、テープ状に成型されている。剥離フィルム２１は、異方性導電フィルム２０の乾燥を防ぐとともに、異方性導電フィルム２０の形状を維持する。剥離フィルム２１に用いられる基材としては、例えば、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）等が挙げられる。
【００２１】
［バインダー樹脂層］
異方性導電フィルム２０のバインダー樹脂層２２は、膜形成樹脂と、ラジカル重合性化合物と、ラジカル重合反応を開始するラジカル重合開始剤と、導電性粒子２３とを含有する。
【００２２】
バインダー樹脂層２２は、ラジカル重合開始剤として、光ラジカル重合開始剤及び熱ラジカル重合開始剤を含有する。フィルム巻装体１は、光ラジカル重合開始剤を含有することにより、後述するように、製造後、巻装体側面に光照射されることで、接着フィルムの側面のみ重合させておくことができる。また、フィルム巻装体１は、熱ラジカル重合開始剤を含有することにより、後述するように、実使用時に、熱加圧されることにより、電子部品等を回路基板に接続することができる。
【００２３】
膜形成樹脂は、平均分子量が１００００以上の高分子量樹脂に相当し、フィルム形成性の観点から、１００００〜８００００程度の平均分子量であることが好ましい。膜形成樹脂としては、フェノキシ樹脂、ポリエステル樹脂、ポリウレタン樹脂、ポリエステルウレタン樹脂、アクリル樹脂、ポリイミド樹脂、ブチラール樹脂等の種々の樹脂が挙げられ、これらは単独で用いてもよく、２種類以上を組み合わせて用いてもよい。これらの中でも、膜形成状態、接続信頼性等の観点からフェノキシ樹脂を好適に用いる。膜形成樹脂の含有量は、バインダー樹脂組成物１００質量部に対し、通常、３０〜８０質量部、好ましくは４０〜７０質量部である。
【００２４】
＜ラジカル重合性化合物＞
ラジカル重合性化合物は、ラジカル重合する官能基を有する物質である。ラジカル重合性化合物としては、例えば、ポリエチレングリコールジアクリレート、リン酸エステル型アクリレート、２−ヒドロキシエチルアクリレート、２−ヒドロキシプロピルアクリレート、４−ヒドロキシブチルアクリレート、イソブチルアクリレート、ｔ−ブチルアクリレート、イソオクチルアクリレート、ビスフェノキシエタノールフルオレンジアクリレート、２−アクリロイロキシエチルコハク酸、ラウリルアクリレート、ステアリルアクリレート、イソボルニルアクリレート、トリシクロデカンジメタノールジメタクリレート、シクロヘキシルアクリレート、トリス（２−ヒドロキシエチル）イソシアヌレートトリアクリレート、テトラヒドロフルフリルアクリレート、ｏ−フタル酸ジグリシジルエーテルアクリレート、エトキシ化ビスフェノールＡジメタクリレート、ビスフェノールＡ型エポキシアクリレート、ウレタンアクリレート、エポキシアクリレート等、及びこれらに相当する（メタ）アクリレートを挙げることができる。これらは、単独で用いてもよく、２種類以上を組み合わせて用いてもよい。
【００２５】
本実施の形態では、高い接着強度と導通信頼性とを得る点から、２官能アクリレート５〜４０質量部と、ウレタンアクリレート１０〜４０質量部と、リン酸エステル型アクリレート０．５〜５質量部とを併用することが好ましい。ここで、２官能アクリレートは硬化物の凝集力を向上させ、導通信頼性を向上させるために配合され、ウレタンアクリレートはポリイミドに対する接着性向上のために配合され、そしてリン酸エステル型アクリレートは金属に対する接着性向上のために配合される。
【００２６】
ラジカル重合性化合物の使用量は、少なすぎると導通信頼性が低くなり、多すぎると接着強度が低くなる傾向があるので、好ましくはバインダー樹脂組成物１００質量部に対し、２０〜７０質量部、より好ましくは３０〜６０質量部である。
【００２７】
＜ラジカル重合開始剤＞
熱ラジカル重合開始剤は、公知のものを使用することができ、中でも有機過酸化物を用いることが好ましい。有機過酸化物としては、例えば、ベンゾイルパーオキサイド、ラウロイルパーオキサイド、ブチルパーオキサイド、ベンジルパーオキサイド、ジラウロイルパーオキサイド、ジブチルパーオキサイド、ベンジルパーオキサイド、パーオキシジカーボネート等が挙げられ、これらは単独で用いてもよく、２種類以上を組み合わせて用いてもよい。
【００２８】
光ラジカル重合開始剤は、アルキルフェノン系、アシルフォスフィンオキサイド系、チタノセン系等の公知のものを使用することができ、中でもα-アミノアルキルフェノンを用いることが好ましい。α-アミノアルキルフェノンとしては、例えば、２−ベンジル−２−ジメチルアミノ−１−（４−モルフォリノフェニル）−ブタノン−１、２−メチル−１−（４−メチルチオフェニル）−２−モルフォリノプロパン−１−オン、２−（ジメチルアミノ）−２−［（４−メチルフェニル）メチル］−１−［４−（４−モルホリニル）フェニル］−１−ブタノン等が挙げられ、これらは単独で用いてもよく、２種類以上を組み合わせて用いてもよい。
【００２９】
これら熱ラジカル重合開始剤及び光ラジカル重合開始剤の含有量は、少なすぎると反応性が無くなり、多すぎると接着剤の製品ライフが低下する傾向があるため、バインダー樹脂組成物１００重量部に対し、好ましくは０．１〜３０重量部、より好ましくは０．５〜２０重量部である。
【００３０】
バインダー樹脂層２２には、無機材料との界面における接着性を向上させるために、シランカップリング剤をさらに含有させることが好ましい。シランカップリング剤としては、メタクリロキシ系、エポキシ系、アミノ系、ビニル系、メルカプト・スルフィド系、ウレイド系等が挙げられ、これらは単独で用いてもよいし、２種類以上を込み合わせて用いてもよい。これらの中でも、本実施の形態では、メタクリロキシ系シランカップリング剤が好ましく用いられる。
【００３１】
［導電性粒子］
導電性粒子２３としては、異方性導電フィルム２０において使用されている公知の導電性粒子を用いることができる。例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を用いることが好ましい。
【００３２】
［無機フィラー］
また、バインダー樹脂層２２の流動性を制御し、粒子捕捉率を向上させるために、バインダー樹脂組成物には、無機フィラーを含有させるようにしてもよい。無機フィラーとしては、特に限定されないが、シリカ、タルク、酸化チタン、炭酸カルシウム、酸化マグネシウム等を用いることができる。このような無機フィラーは、異方性導電フィルム２０によって接続される接続構造体の応力を緩和させる目的によっても適宜用いることができる。
【００３３】
［ＵＶ照射］
このような異方性導電フィルム２０は、一端をリール３の巻芯１０に接続され、巻芯１０に巻回されることによりフィルム巻装体１を構成する。フィルム巻装体１は、フランジ１１の外側から、あるいはフランジ１１を巻芯１０から取り外して、巻装体側面に向かって、バインダー樹脂層２２のラジカル重合性化合物を硬化させる紫外線等の光線が照射されている。これにより、フィルム巻装体１は、バインダー樹脂層２２の側面側のみが硬化される。フランジ１１を取り外した場合、巻装体側面に光線を照射した後、再度巻芯１０に取り付けられる。
【００３４】
ここで、異方性導電フィルム２０は、光重合物質として、エポキシ樹脂と光カチオン硬化剤との組合せも考えられるが、カチオン重合は暗反応を伴うため、光照射の終了後も反応が徐々に進み、接着フィルムとしての機能を阻害してしまう。そのため、異方性導電フィルム２０は、ラジカル重合性化合物と、熱及び光ラジカル重合開始剤を好適に用いることができる。
【００３５】
光照射による重合反応は、巻装体側面に臨むラジカル重合性化合物の一部を硬化させるのみであり、残った大部分のラジカル重合性化合物は、異方性導電フィルム２０の実使用時における熱圧着工程おいて重合し、接着機能を発現する。
【００３６】
［作用・効果］
フィルム巻装体１は、バインダー樹脂層２２の側面側のみが硬化されているため、異方性導電フィルム２０をリール３から引き出す際にテンションによる巻締まりが生じた場合にも、巻締まりによる応力によってバインダー樹脂層２２の成分が巻装体側面からはみ出し、ブロッキングが発生することを防止することができる。
【００３７】
［接着フィルムの製造方法］
フィルム巻装体１は、以下のようにして製造することができる。先ず、バインダー樹脂組成物となる、膜形成樹脂と、ラジカル重合性化合物と、ラジカル重合反応を開始するラジカル重合開始剤と、導電性粒子２３と、適宜、シランカップリング剤及び向きフィラーとを溶剤に溶解させる。溶剤としては、トルエン、酢酸エチルなど、又はこれらの混合溶剤を用いることができる。溶解させて得られた樹脂生成用溶液を剥離フィルム２１に塗布し、溶剤を揮発させることにより、長尺の異方性導電フィルム２０を得る。その後、異方性導電フィルム２０は、適宜、剥離フィルム２１を所定の幅に裁断した後、リール３に巻回され、これにより、フィルム巻装体１を得る。
【００３８】
次いで、リール３に巻回されたフィルム巻装体１は、フランジ１１を介して、側面にＵＶ光等の光が照射される。照射光は、フランジ１１を透過してフィルム巻装体１の側面にあたる。これにより、フィルム巻装体１は、バインダー樹脂層２２に含有された光ラジカル重合開始剤が活性化し、異方性導電フィルム２０の側面のみ重合反応を開始する。
【００３９】
ＵＶ照射は、所定の照度で所定時間だけ行われる。例えば、ＵＶ照射は、一定の照度で照射してもよく、また、段階的に照度を強めていってもよい。
【００４０】
光の積算光量は、光ラジカル重合開始剤の種類や配合量、ラジカル重合性化合物の種類や配合量、バインダー樹脂層２２の常温時の粘度、リールからのフィルム引き出し時の力、及び照射するエネルギー線の波長等により左右されるが、一般的には１０〜３０００ｍＪ／ｃｍ２程度が好ましく、より好ましくは２００〜２０００ｍＪ／ｃｍ２である。
【００４１】
また、フィルム巻装体１の側面に対する光照射工程では、異方性導電フィルム２０の側面におけるラジカル重合反応の阻害を抑制するために、酸素を遮断した状態、例えば窒素雰囲気下で行うことが好ましい。なお、光ラジカル重合開始剤の配合量を増加し、照射光の強度を高強度にするなどの手法により、酸素下であってもラジカル重合反応を進行させることができる。
【００４２】
また、フランジ１１を巻芯１０から着脱自在に形成し、フィルム巻装体１の側面に対する光照射工程では、巻芯１０からフランジ１１を外して行ってもよい。これにより、フィルム巻装体１の側面に直接照射光をあてることができ、効率よく異方性導電フィルム２０の側面側を硬化させることができる。
【００４３】
なお、フランジ１１が透明材質である場合には、光ラジカル重合開始剤として、当該フランジ１１によって吸収されない波長の光でラジカル重合反応を開始する種類のものを選択し、及び／又は光ラジカル重合開始剤の配合量を増加し、照射光の強度を高強度にするなどの手法により、フランジ１１を取り付けた状態であってもラジカル重合反応を進行させることができる。
【００４４】
さらに、異方性導電フィルム２０は、バインダー樹脂層２２に、カーボンブラック等の光を遮蔽するフィラーを配合してもよい。これにより、フィルム巻装体１の側面に照射された光が、バインダー樹脂層２２の深部まで到達することが抑制され、容易に異方性導電フィルム２０の側面側だけを適度に硬化させることができる。したがって、異方性導電フィルム２０は、側面側以外の領域では、重合反応が抑制され、実使用時に重合されるため、電子部品等と回路基板とを確実に接続することができ、接続抵抗値の上昇も抑制することができる。
【００４５】
以上のようにして、バインダー樹脂層２２の側面側のみが硬化され、バインダー樹脂層２２の粘度が低い場合であっても、バインダー樹脂層２２の成分が巻装体側面からはみ出すことを防止することができるフィルム巻装体１を得ることができる。
【００４６】
［接続工程］
フィルム巻装体１は、電子部品の接続時には、リール３より引き出され、必要な長さにカットされた後、電子部品の接続に供される。このとき、フィルム巻装体１は、異方性導電フィルム２０を引き出す際に、テンションによる巻締まりが起きた場合にも、異方性導電フィルム２０の側面が予め硬化されているため、巻締まりの応力によってもバインダー樹脂層２２の成分がはみ出すことがない。したがって、フィルム巻装体１は、バインダー樹脂層２２の成分がフランジ１１に付着し、異方性導電フィルム２０が正常に引き出せなくなるブロッキングを防止することができる。
【００４７】
所定の長さにカットされた異方性導電フィルム２０は、回路基板の電極上に仮貼りされ、その上から電子部品やフレキシブル基板等が載置され、加熱押圧ヘッドによって、所定の圧力で所定時間、熱加圧される。これにより、バインダー樹脂層２２が流動性を呈し、電子部品等及び回路基板の両電極間から流出すると共に、両電極間に導電性粒子２３が挟持され、この状態でバインダー樹脂層２２が硬化する。以上により、電子部品等及び回路基板の両電極が電気的に接続されるとともに、電子部品等が機械的にも回路基板上に接続される。
【００４８】
［その他］
なお、図３に示すように、異方性導電フィルム２０は、導電性粒子が含まれない絶縁性の接着剤組成物からなる絶縁性接着剤層３０と、上述したバインダー樹脂層２２とを積層させた積層構造を備えてもよい。絶縁性接着剤層３０は、導電性粒子２３を除いて上記バインダー樹脂層２２と同様の構成を有し、剥離フィルム２１上に支持される。それぞれ剥離フィルム２１に支持されたバインダー樹脂層２２と絶縁性接着剤層３０とは、重ね合わされた状態でラミネータによってラミネートされる。これにより、導電性接着剤層と絶縁性接着剤層とが積層された積層フィルムを製造することができる。この積層フィルムも、上記異方性導電フィルム２０と同様に、リール３に巻回されることによりフィルム巻装体を構成し、側面にＵＶ等の光が照射されて、側面側のみが硬化される。
【００４９】
また、フィルム巻装体１の側面への光照射量は、中心側を多く、外側を少なく又は照射しないようにしてもよい。上述したように、異方性導電フィルム２０の引き出し時にフィルム巻装体１に掛かる応力は、巻芯１０に近くなるほど大きくなる。そこで、フィルム巻装体１は、巻芯１０に近い中心側への光照射量を多くして、よりラジカル重合反応を促進させることで、大きな応力が掛かった場合にもバインダー樹脂層２２のはみ出しを効果的に防止することができる。一方、フィルム巻装体１は、外側に掛かる応力は比較的小さいことから、光照射量を多くしなくとも、バインダー樹脂層２２のはみ出しを防止することができる。
【００５０】
このような光照射量の制御は、フィルム巻装体１の外側と内側で照度や照射時間を異ならせることにより、あるいは、中心部に円形の穴を空けたＳＵＳ等の金属板をマスクとしてフランジにあててＵＶ光の照射範囲を狭める、又は、フランジ１１の外側と内側で光の透過量が異なるように着色するなどにより行うことができる。ＵＶ光の照射範囲を狭めることにより、作業者のＵＶ被爆を抑えることもできる。
【００５１】
なお、上記では、接着フィルム２として異方性導電フィルム２０を例に説明したが、本発明は、導電性粒子２３を含有しない接着フィルム、例えば絶縁性接着フィルム（ＮＣＦ：Non Conductive Film）を用いてもよい。また、接着フィルム２として、例えば、太陽電池セルの電極とタブ線とを接続する導電性接着フィルムや導電性絶縁フィルムを用いてもよい。
【００５２】
また、上述した説明では、剥離フィルム２１上にバインダー樹脂層２２が支持された異方性導電フィルム２０について説明したが、異方性導電フィルム２０の両面が剥離フィルム２１に挟まれた構造であってもよい。
【実施例】
【００５３】
次いで、本発明の実施例について説明する。本実施例では、実施例及び比較例に係るフィルム巻装体から異方性導電フィルムを引き出し、評価用のＰＷＢ（Printed Wiring Board）とＦＰＣ（flexible Printed circuit）との各電極を当該異方性導電フィルムを用いて接続させ、その接続抵抗値とフィルムの引き出し時におけるブロッキングの有無について測定、評価した。
【００５４】
実施例及び比較例に係る異方性導電フィルムは、いずれも幅１．２ｍｍ、長さ３００Ｍ又は４００Ｍで、バインダー樹脂層の厚さは２５μｍである。各異方性導電フィルムは、以下の表１に記載のバインダー樹脂組成物及び導電性粒子をトルエンにて溶解後、剥離フィルム（ＰＥＴ、５０μｍ厚）上に塗布し、６０℃３０分の条件で溶剤を乾燥した後、幅１．２ｍｍにスリットすることにより得た。この異方性導電フィルムを、巻芯の直径が１００ｍｍのリールに巻き付けることによりフィルム巻装体を形成し、実施例１〜１０及び比較例３、４においては、フランジを外し、窒素雰囲気下にて、巻装体側面にＵＶ光（強度：１３ｍＷ／ｃｍ２）を所定時間照射した。
【００５５】
【表１】
0006046896.tif 000002
【００５６】
実施例１では、表１中、配合Ｎｏ．１の組成物を用いて長さ３００Ｍの異方性導電フィルムを得た。フィルム巻装体のＵＶ照射時間は１５秒、積算光量を１９５ｍＪ／ｃｍ２とし、巻装体側面の全面（側面の面積の１００％）にＵＶ光を照射した。
【００５７】
実施例２では、長さ４００Ｍの異方性導電フィルムを用いた以外は、実施例１と同様の条件とした。
【００５８】
実施例３では、フィルム巻装体のＵＶ照射時間を６０秒、積算光量を７８０ｍＪ／ｃｍ２とした以外は実施例１と同様の条件とした。
【００５９】
実施例４では、長さ４００Ｍの異方性導電フィルムを用いた以外は、実施例３と同様の条件とした。
【００６０】
実施例５では、表１中、配合Ｎｏ．２の組成物を用いて長さ３００Ｍの異方性導電フィルムを用いた以外は、実施例１と同様の条件とした。
【００６１】
実施例６では、長さ４００Ｍの異方性導電フィルムを用いた以外は、実施例５と同様の条件とした。
【００６２】
実施例７では、フィルム巻装体のＵＶ照射時間を６０秒、積算光量を７８０ｍＪ／ｃｍ２とした以外は実施例５と同様の条件とした。
【００６３】
実施例８では、長さ４００Ｍの異方性導電フィルムを用いた以外は、実施例７と同様の条件とした。
【００６４】
実施例９では、巻装体側面の中心部（側面の面積の５０％）にＵＶ光を照射した。これは、中心部に円形の穴を空けた金属板（ＳＵＳ製）をマスクとしてフランジにあてて、ＵＶ光の照射範囲を狭めることにより行った。その他の条件は実施例３と同様である。
【００６５】
実施例１０では、長さ４００Ｍの異方性導電フィルムを用いた以外は、実施例９と同様の条件とした。
【００６６】
比較例１では、表１中、配合Ｎｏ．１の組成物を用いて長さ３００Ｍの異方性導電フィルムを得た。フィルム巻装体には、ＵＶ照射を行わなかった。
【００６７】
比較例２では、長さ４００Ｍの異方性導電フィルムを用いた以外は、比較例１と同様の条件とした。
【００６８】
比較例３では、フィルム巻装体のＵＶ照射時間を１２０秒、積算光量を１５６０ｍＪ／ｃｍ２とした以外は実施例１と同様の条件とした。
【００６９】
比較例４では、長さ４００Ｍの異方性導電フィルムを用いた以外は、比較例３と同様の条件とした。
【００７０】
これら実施例及び比較例に係るフィルム巻装体から引き出された異方性導電フィルムが接続されるＰＷＢは、２００μｍピッチ（ライン幅１００μｍ、スペース１００μｍ）で、厚さ３５μｍの電極（Ｃｕ、Ｎｉ−Ａｕめっき）が設けられた、ＦＲ−４基材を用いた。また、フレキシブル基板は、厚さ２５μｍのポリイミド基板上に、２００μｍピッチ（ライン幅１００μｍ、スペース１００μｍ）で、厚さ１２μｍの電極（Ｃｕ、Ｎｉ−Ａｕめっき）が形成されたものを用いた。
【００７１】
接続方法は、先ず、ＰＷＢ上に実施例及び比較例に係るフィルム巻装体から引き出した異方性導電フィルムを配置し、８０℃、１ＭＰａ、２秒で加熱押圧して、剥離フィルム（ＰＥＴ）を剥離することによりバインダー樹脂層のみを仮接続した。次いで、ＦＰＣをＰＷＢに設けられたバインダー樹脂層上に、配線を合わせて配置し、１６０℃、３ＭＰａ、６秒で加熱押圧した。これにより、長さ４ｃｍに亘りＦＰＣが接続された評価用接続構造体を得た。
【００７２】
指触タックは、実施例及び比較例に係るフィルム巻装体の側面を指で触り、タックの有無を官能評価によって判定した。
【００７３】
接続抵抗値は、デジタルマルチメーターを用いて、４端子法にて電流１ｍＡを流したときの導通抵抗値を測定した。抵抗値が１Ω未満の場合は抵抗値は低い（◎）とし、１Ω以上２Ω未満の場合はやや高い（○）ものとし、２Ω以上は高抵抗（×）と評価した。
【００７４】
はみ出しは、フィルム巻装体の側面に接着剤がはみ出すことで、フランジを目視で観察することで「はみ出し」の有無が分かる。はみ出しがおきても、少量であればブロッキングまでには至らない。
【００７５】
ブロッキングは、接着剤がフランジに付着することでフィルム引き出し時に剥離フィルムのみが引き出されるなど、正常な引き出しが行えない状態をいう。異方性導電フィルムを巻回したリールの巻芯両面に、直径２２０ｍｍのポリスチレン製フランジを溶着した後、引出張力５０ｇ、引張り速度５００ｍｍ／秒で、１秒間のインターバルをおいて１秒間の引き出しを、最後まで繰り返し行い、ブロッキングの有無を確認した。結果を表２に示す。
【００７６】
【表２】
0006046896.tif 000003
【００７７】
表２に示すように、フィルム巻装体の側面にＵＶ照射を行った実施例１〜１０では、異方性導電フィルムの引き出し時にブロッキングは発生せず、また、評価用接続構造体における接続抵抗値も２Ω未満であって、いずれも問題なく使用可能であった。
【００７８】
一方、フィルム巻装体の側面にＵＶ照射を行っていない比較例１及び比較例２では、巻装体側面を指で触ったところ、タックがあった。また、バインダー樹脂層２２のはみ出しが観察され、かつ、異方性導電フィルムの引き出し時にブロッキングが発生し、異方性導電フィルムは使用不可能であった。
【００７９】
また、ＵＶ照射時間が１２０秒と長く、積算光量が１５６０ｍＪ／ｃｍ２と多い比較例３及び比較例４では、ＵＶ光が深部まで到達し、ラジカル重合が進行したために、接続抵抗が高く、異方性導電フィルムは使用不可能であった。
【００８０】
また、ＵＶ照射時間を１５秒とした実施例１、２と、６０秒とした実施例３、４とを対比すると、実施例１、２では接続抵抗値が１Ω未満となった。これは、実施例３、４では、ＵＶ照射時間が比較的長く、積算光量が増えたため、ラジカル重合がやや進行したために、実使用上問題はないが、接続抵抗がやや高くなったものと考えられる。
【００８１】
また、実施例３、４とＵＶ照射時間及び積算光量が同じ実施例７、８では、接続抵抗値が１Ω未満となった。これは、実施例７、８では、カーボンブラックを配合しているため、フィルム巻装体の側面に照射されたＵＶ光が深部まで進行することなく、ラジカル重合がフィルム側面側のみに留まったためと考えられる。一方、実施例３、４では、カーボンブラックによるＵＶ光の遮蔽効果がないため、ＵＶ光が深部まで到達し、ラジカル重合がやや進行したために、接続抵抗がやや高くなったものと考えられる。これより、カーボンブラックを配合することが好ましいことが分かる。
【００８２】
なお、長さ４００Ｍと長尺の実施例２、４では、実使用上問題はないが、はみ出しが観察された。
【００８３】
また、実施例９、１０より、ＵＶ光の照射は、巻装体側面の全面でなくとも、中心部に行うことでも有効であることが分かる。
【符号の説明】
【００８４】
１  フィルム巻装体、２  接着フィルム、３  リール、１０  巻芯、１１  フランジ、２０  異方性導電フィルム、２１  剥離フィルム、２２  バインダー樹脂層、２３  導電性粒子
【図１】
0006046896.tif 000004
【図２】
0006046896.tif 000005
【図３】
0006046896.tif 000006
【図４】
0006046896.tif 000007
【図５】
0006046896.tif 000008